【手続補正書】
【提出日】平成16年3月4日(2004.3.4)
【手続補正１】
【補正対象書類名】明細書
【補正対象項目名】特許請求の範囲
【補正方法】変更
【補正の内容】
【特許請求の範囲】
【請求項１】
どの方向の寸法も１ｍｍより大きい強化アモルファス金属複合体であって、
アモルファス合金から成る実質的に連続したマトリクス、および
溶融合金の結晶化により該マトリクス中にその場生成した延性金属から成る第２相を含んで成る強化アモルファス金属複合体。
【請求項２】
該溶融合金の結晶化後の残留溶融部分が、該マトリクスと同じ組成を有する請求項１記載の強化アモルファス金属複合体。
【請求項３】
該第２相を構成する該溶融合金の結晶化前の組成が、ジルコニウム：５２〜６８原子％、チタン：３〜１７原子％、銅：２.５〜８.５原子％、ニッケル：２〜７原子％、ベリリウム：５〜１５原子％、およびニオブ：３〜２０原子％である請求項１記載の強化アモルファス金属複合体。
【請求項４】
該第２相が、複合体の変形領域全体に渡って均一に分布した剪断変形帯を生成させるように十分な間隔で離散しており、該剪断変形帯が、歪み下での破断までに該複合体の４体積％以上となり且つ該アモルファス金属相および該第２相の両方を横切っている請求項１記載の強化アモルファス金属複合体。
【請求項５】
該第２相が、粒径０.１〜１５μｍの粒子から成る請求項１記載の強化アモルファス金属複合体。
【請求項６】
該第２相が、粒径１０〜１５μｍの粒子から成る請求項５記載の強化アモルファス金属複合体。
【請求項７】
該第２相が、隣接粒子間隔０.１〜２０μｍの粒子から成る請求項１記載の強化アモルファス金属複合体。
【請求項８】
該隣接粒子間隔が１〜１０μｍである請求項７記載の強化アモルファス金属複合体。
【請求項９】
該第２相が複合体の５〜５０体積％を構成する請求項１記載の強化アモルファス金属複合体。
【請求項１０】
該第２相が複合体の１５〜３５体積％を構成する請求項１記載の強化アモルファス金属複合体。
【請求項１１】
該第２相がデンドライト状である請求項１記載の強化アモルファス金属複合体。
【請求項１２】
下記：
アモルファス合金から成る実質的に連続したマトリクス、および
該マトリクス中の第２相であって、粒径０.１〜１５μｍ、隣接粒子間隔０.１〜２０μｍの延性金属粒子から成り、溶融合金の結晶化によりその場生成した第２相を含んで成る強化アモルファス金属複合体。
【請求項１３】
該溶融合金の析出後の残留溶融部分が、該マトリクスと同じ組成を有する請求項１２記載の強化アモルファス金属複合体。
【請求項１４】
該延性金属粒子は、粒径０.５〜８μｍ、隣接粒子間隔１〜１０μｍである請求項１２記載の強化アモルファス金属複合体。
【請求項１５】
該第２相を生成する溶融合金の該第２相析出前の組成が、ジルコニウム：５２〜６８原子％、チタン：３〜１７原子％、銅：２.５〜８.５原子％、ニッケル：２〜７原子％、ベリリウム：５〜１５原子％、およびニオブ：３〜２０原子％である請求項１２記載の強化アモルファス金属複合体。
【請求項１６】
どの方向の寸法も１ｍｍより大きい強化アモルファス金属複合体であって、
アモルファス合金から成る実質的に連続したマトリクス、および
該マトリクス中の第２相であって、結晶質の延性金属粒子を含んで成りデンドライト状である第２相
を含んで成る強化アモルファス金属複合体。
【請求項１７】
どの方向の寸法も１ｍｍより大きい強化アモルファス金属複合体であって、
アモルファス合金から成る実質的に連続したマトリクス、および
該マトリクス中の第２相であって、結晶質の延性金属粒子を含んで成り、複合体の変形領域全体に渡って均一に分布した剪断変形帯を生成させるように十分な間隔で離散しており、該剪断変形帯が歪み下での破断までに該複合体の４体積％以上となり且つ該アモルファス金属相および該第２相の両方を横切っている、第２相
を含んで成る強化アモルファス金属複合体。
【請求項１８】
該第２相がデンドライト状である請求項１７記載の強化アモルファス金属複合体。
【請求項１９】
どの方向の寸法も１ｍｍより大きい強化アモルファス金属複合体であって、
アモルファス合金から成る実質的に連続したマトリクス、および
該マトリクス中の第２相であって、該アモルファス合金の弾性係数の５０〜１５０％の弾性係数を有する延性金属
を含んで成る強化アモルファス金属複合体。
【請求項２０】
どの方向の寸法も１ｍｍより大きい強化アモルファス金属複合体であって、
アモルファス合金から成る実質的に連続したマトリクス、および
該マトリクス中の第２相であって、延性金属粒子を含んで成り、該延性金属粒子は、該アモルファス金属相および該第２相の両方を横切る均一に分布した剪断変形帯を生成させるように十分な間隔で離散しており、該剪断変形帯は個々の幅が１００〜５００ｎｍである、第２相、
を含んで成る強化アモルファス金属複合体。
【請求項２１】
どの方向の寸法も１ｍｍより大きい強化アモルファス金属複合体であって、
アモルファス合金から成る実質的に連続したマトリクス、および
該マトリクス中の第２相であって、該アモルファス金属マトリクスとの化学的平衡界面を有する延性合金から成る第２相
を含んで成る強化アモルファス金属複合体。
【請求項２２】
どの方向の寸法も１ｍｍより大きい強化アモルファス金属複合体であって、
アモルファス合金から成る実質的に連続したマトリクス、および
該マトリクス中の第２相であって、二次アーム間隔が０.１μｍより大きいデンドライトの状態である第２相
を含んで成る強化アモルファス金属複合体。
【請求項２３】
該第２相が、二次アーム幅０.１〜１５μｍ、隣接アーム間隔０.１〜２０μｍのデンドライトから成る請求項２２記載の強化アモルファス金属複合体。
【請求項２４】
該第２相が、二次アーム間隔０.５〜８μｍ、隣接アーム間隔１〜１０μｍのデンドライトから成る請求項２２記載の強化アモルファス金属複合体。
【請求項２５】
各デンドライトの配向が揃っている請求項２２記載の強化アモルファス金属複合体。
【請求項２６】
下記：
アモルファス合金から成る実質的に連続したマトリクス、および
該マトリクス中に分散していて変態誘起塑性を生ずる延性金属粒子
を含んで成る強化アモルファス金属複合体。
【請求項２７】
該変態誘起塑性が、マルテンサイト変態または双晶変形による請求項２６記載の強化アモルファス金属複合体。
【請求項２８】
該延性金属粒子が、応力誘起マルテンサイト変態を生ずる請求項２６記載の強化アモルファス金属複合体。
【請求項２９】
該延性金属粒子が変態誘起塑性を生ずる応力レベルが該アモルファス合金マトリクスの剪断強度以下である請求項２６記載の強化アモルファス金属複合体。
【請求項３０】
下記：
アモルファス合金から成る実質的に連続したマトリクス、および
該マトリクス中に分散している延性金属粒子であって、結晶構造がｆｃｃ、ｂｃｃまたはｈｃｐであり、粒径が０.５〜１５μｍである延性金属粒子
を含んで成る強化アモルファス金属複合体。
【請求項３１】
下記の工程：
合金を融点より高温に加熱する工程、
該合金を液相線と固相線との間に十分な時間冷却して、液相中に分散した粒径０.１〜１５μｍの延性結晶質相を生成させる工程、および
該合金を該液相のガラス転移点より低温に十分急速に冷却して、該結晶質相を取り巻くアモルファス金属マトリクスを形成する工程
を含んで成る強化アモルファス金属複合体の製造方法。
【請求項３２】
該合金を、該ガラス転移点より低温に冷却する前に、液相線と固相線との間に保持する請求項３１記載の方法。
【請求項３３】
該合金が組成は、低速冷却時にアモルファス金属を生成する範囲外の組成であり、かつ、該液相の組成は、低速冷却時にアモルファス金属を生成する範囲内の組成である請求項３１記載の方法。
【請求項３４】
該合金の組成が、ジルコニウム：５２〜６８原子％、チタン：３〜１７原子％、銅：２.５〜８.５原子％、ニッケル：２〜７原子％、ベリリウム：５〜１５原子％、およびニオブ：３〜２０原子％である請求項３１記載の方法。
【請求項３５】
該合金の組成が（Ｚｒ１００−ｘＴｉｘ−ｚＭｚ）１００−ｙ（Ｎi４５Ｃｕ５５））５０Ｂｅ５０）ｙであり、Ｍはニオブ、タンタル、タングステン、モリブデン、クロムおよびバナジウムから成る群から選択される請求項３１記載の方法。
【請求項３６】
ｘ＝５〜９５、ｙ＝１０〜３０、ｚ＝３〜２０である請求項３１記載の方法。
【請求項３７】
下記の工程：
合金を融点より高温に過熱する工程、
得られた溶融合金から、二次アーム間隔が０.１〜２０μｍであるデンドライトを生成させる工程、および
該デンドライトの生成後に残留している溶融合金を十分急速に冷却して、該デンドライトを取り巻くアモルファス金属マトリクスを形成する工程
を含んで成る強化アモルファス金属複合体の製造方法。
【請求項３８】
該合金を液相線と固相線との間の温度に冷却し、そして該合金を該液相線と該固相線との間に十分な時間保持して、液相中に分散した結晶質のデンドライト相を形成する請求項３７記載の方法。
【請求項３９】
該デンドライトの組成が、Ｚｒ：６７〜７４原子％、Ｔｉ：１５〜１７原子％、Ｃｕ：１〜３原子％、Ｎｉ：０〜２原子％、およびＮｂ：８〜１２であり、該液相の組成が、Ｚｒ：３５〜４３原子％、Ｔｉ：９〜１２原子％、Ｃｕ：７〜１１原子％、Ｎｉ：６〜９原子％、Ｂｅ：２８〜３８原子％およびＮｂ：２〜４原子％である請求項３７記載の方法。